(57)【要約】      （修正有）【課題】歩留まり良く製造できる酸化物半導体電極用積層体、およびこれを用いた酸化物半導体電極を提供する。【解決手段】耐熱基板１と、上記耐熱基板上に形成され、密着用微粒子および応力緩和用微粒子を含む介在層２、および上記介在層上に形成され、金属酸化物微粒子を含む酸化物半導体層３からなる多孔質層４と、上記多孔質層上に形成され、金属酸化物からなる第１透明電極層５と、を有する酸化物半導体電極用積層体１０であって、上記応力緩和用微粒子の粒径は、上記密着用微粒子の粒径および上記金属酸化物微粒子の粒径より大きい酸化物半導体電極用積層体を提供する。【選択図】図１
2008243425.tif 000002
【特許請求の範囲】
【請求項１】
耐熱基板と、前記耐熱基板上に形成され、密着用微粒子および応力緩和用微粒子を含む介在層、および前記介在層上に形成され、金属酸化物微粒子を含む酸化物半導体層からなる多孔質層と、前記多孔質層上に形成され、金属酸化物からなる第１透明電極層と、を有する酸化物半導体電極用積層体であって、前記応力緩和用微粒子の粒径は、前記密着用微粒子の粒径および前記金属酸化物微粒子の粒径より大きいことを特徴とする酸化物半導体電極用積層体。
【請求項２】
前記密着用微粒子および前記応力緩和用微粒子の質量比が１０：１５〜１０：９０であることを特徴とする請求項１に記載の酸化物半導体電極用積層体。
【請求項３】
請求項１または請求項２に記載の酸化物半導体電極用積層体と、前記酸化物半導体電極用積層体が有する第１透明電極層上に形成され、熱可塑性樹脂からなる接着層と、前記接着層上に形成された基材と、を有することを特徴とする耐熱基板付酸化物半導体電極。
【請求項４】
基材と、前記基材上に形成され、熱可塑性樹脂からなる接着層と、前記接着層上に形成され、金属酸化物からなる第１透明電極層と、前記第１透明電極層上に形成され、金属酸化物半導体微粒子を含む酸化物半導体層および、前記酸化物半導体層上に形成され、密着用微粒子および応力緩和用微粒子を含む介在層からなる多孔質層と、を有することを特徴とする酸化物半導体電極。
【請求項５】
請求項４に記載の酸化物半導体電極の多孔質層であって、前記多孔質層に含まれる前記金属酸化物半導体微粒子の表面に色素増感剤が吸着した多孔質層と、第２透明電極層および対向基材からなる対電極基材の第２透明電極層とが、酸化還元対を含む電解質層を介して、対向配置されていることを特徴とする色素増感型太陽電池セル。
【請求項６】
請求項５に記載の色素増感型太陽電池セルが用いられたことを特徴とする色素増感型太陽電池モジュール。
【発明の詳細な説明】
【技術分野】
【０００１】
本発明は、色素増感型太陽電池セルの構成部材である酸化物半導体電極の製造に用いられる酸化物半導体電極用積層体に関するものである。
【背景技術】
【０００２】
二酸化炭素が原因とされる地球温暖化が世界的に問題となっている近年、環境にやさしく、クリーンなエネルギー源として、太陽光エネルギーを利用した太陽電池が注目され、積極的な研究開発が進められている。このような太陽電池として、単結晶シリコン太陽電池、多結晶シリコン太陽電池、アモルファスシリコン太陽電池などが既に実用化されているが、環境負荷が小さく、かつ、低コスト化の可能性のある太陽電池として、色素増感型太陽電池が注目され研究開発が進められている。
【０００３】
色素増感型太陽電池は、例えば、光の入射する側から、透明基板、この透明基板上に形成された透明電極、色素増感剤が担持された酸化物半導体層、電解質を有する電解質層、および対電極基板が順に積層されてセルが形成される。
【０００４】
色素増感型太陽電池、とりわけグレッチェルセルの特徴は、ナノ微粒子である酸化チタンを焼成させた多孔質の酸化物半導体層を用いることである。酸化物半導体層を多孔質とすることで増感色素の吸着量が増加し光吸収能を向上させることができる。
【０００５】
このような色素増感型太陽電池において、例えば、透明基板としてガラス基板を用いた場合は、多孔質膜を形成するために４００℃〜６００℃での焼成を行うことが可能であるが、ガラス基板よりも耐熱性が劣るフィルム基板を用いた場合は、フィルム基板の耐熱温度以下で焼成しなければならず、金属酸化物半導体微粒子間の結合力が不充分となるため、光励起により生じた電子における増感色素から酸化物半導体層、および透明電極への伝達経路が十分に確保できないことがあった。また、フィルム基板と酸化物半導体層との密着性も充分でなくフィルム基板の可撓性に追従できずに多孔質膜の剥離や亀裂が生じるといった不都合があった。
【０００６】
このような問題点に対し、例えば、特許文献１には、耐熱性基板上に酸化物半導体および／またはその前駆体を含む層を形成させ、これを加熱焼成して得られる酸化物半導体膜を、被転写基板上に転写することを特徴とする酸化物半導体電極の製造方法が開示されている。
【０００７】
この方法によれば、耐熱性基板上に酸化物半導体および／またはその前駆体を含む層が形成されたものを転写体として用いる。この転写体の製造段階においては、耐熱性基板を用いていることにより高温域での加熱焼成が可能であり、金属酸化物半導体微粒子間において充分な結合性を有する酸化物半導体膜の形成が可能である。また、被転写基板においては、既に転写体の製造段階で酸化物半導体膜の加熱焼成が行われていることから、高温域での加熱焼成が施されることはない。したがって、被転写基板においては、その形状を一定に保つ支持材として、多少耐熱性に劣るフィルム基板を用いることができる。
【０００８】
しかしながら、特許文献１による製造方法においては、有機物からなる有機膜を介して耐熱性基板上に酸化物半導体膜を形成していたが、焼成処理後において、有機膜に含有された有機物と、酸化物半導体膜に含有された金属酸化物半導体微粒子とを密着性良く形成することは困難であった。また、酸化物半導体膜を直接耐熱性基板上に形成した場合には、両者の密着性が著しく高いために、高い密着性を有して酸化物半導体膜が形成された耐熱性基板を用いて、基材上に酸化物半導体膜を形成する際、酸化物半導体膜から耐熱性基板を剥離することが難しく、良好に基材上に酸化物半導体膜を形成することができなかった。
【０００９】
このような問題に対して、特許文献２においては、耐熱基板上に金属酸化物半導体微粒子を含む介在層を介して酸化物半導体層を形成することにより、耐熱基板上に適度な密着性を有して酸化物半導体膜を形成することができることが開示されている。しかしながら、特許文献２に開示された方法によっても、介在層と酸化物半導体層との間にクラックを生じる可能性があるといった問題が残っていた。そのため、これを転写体として用い、被転写基板上に、精度良く酸化物半導体膜を転写させることは困難であった。このようなことから、歩留まりの向上および転写不良の改善等が求められていた。
【００１０】
【特許文献１】特開２００２−１８４４７５号公報
【特許文献２】特開２００５−１６６６４８号公報
【発明の開示】
【発明が解決しようとする課題】
【００１１】
本発明は、上記問題点に鑑みてなされたものであり、歩留まり良く製造できる酸化物半導体電極用積層体、およびこれを用いた酸化物半導体電極を提供することを主目的とするものである。
【課題を解決するための手段】
【００１２】
上記課題を達成するために、本発明は、耐熱基板と、上記耐熱基板上に形成され、密着用微粒子および応力緩和用微粒子を含む介在層、および上記介在層上に形成され、金属酸化物微粒子を含む酸化物半導体層からなる多孔質層と、上記多孔質層上に形成され、金属酸化物からなる第１透明電極層と、を有する酸化物半導体電極用積層体であって、上記応力緩和用微粒子の粒径は、上記密着用微粒子の粒径および上記金属酸化物微粒子の粒径より大きいことを特徴とする酸化物半導体電極用積層体を提供する。
【００１３】
本発明によれば、上記介在層が、上記応力緩和微粒子と密着用微粒子を含むことにより、上記介在層と、上記酸化物半導体層とからなる上記多孔質層を、焼成により形成する際に、上記介在層と上記酸化物半導体層との間にクラックを生じることなく形成することができる。したがって、酸化物半導体電極用積層体を、歩留まり良く製造できる。また、転写方式により酸化物半導体電極を形成する際に、転写不良が少ないものとすることができる。
【００１４】
上記発明においては、上記密着用微粒子および上記応力緩和用微粒子の質量比が１０：１５〜１０：９０であること好ましい。上記密着用微粒子と上記緩和用微粒子の質量比がこのような範囲にあることにより、上記本発明の酸化物半導体電極用積層体の多孔質層を、焼成により形成する際に、上記介在層と上記酸化物半導体層との間にクラックを生じることがなく、かつ上記耐熱基板と上記多孔質層とを適度な密着性で接着させることができるからである。したがって、転写方式により酸化物半導体電極とする際に、剥離不良を生じることなく耐熱基板を剥離することができるからである。
【００１５】
本発明は、上記本発明の酸化物半導体電極用積層体と、上記酸化物半導体電極用積層体が有する第１透明電極層上に形成され、熱可塑性樹脂からなる接着層と、上記接着層上に形成された基材と、を有することを特徴とする耐熱基板付酸化物半導体電極を提供する。
【００１６】
本発明によれば、上記本発明の酸化物半導体電極用積層体を用いることにより、転写不良の少ない耐熱基板付酸化物半導体電極とすることができる。また、本発明の耐熱基板付酸化物半導体電極から耐熱基板を剥離することにより、色素増感型太陽電池の構成部材等として使用可能な酸化物半導体電極を容易に得ることができる。
【００１７】
本発明は、基材と、上記基材上に形成され、熱可塑性樹脂からなる接着層と、上記接着層上に形成され、金属酸化物からなる第１透明電極層と、上記第１透明電極層上に形成され、金属酸化物半導体微粒子を含む酸化物半導体層および、上記酸化物半導体層上に形成され、密着用微粒子および応力緩和用微粒子を含む介在層からなる多孔質層と、を有することを特徴とする酸化物半導体電極を提供する。
【００１８】
本発明によれば、上記介在層が密着用微粒子および応力緩和用微粒子を含むことにより、品質面およびコスト面において有利な酸化物半導体電極を得ることができる。
【００１９】
本発明は、上記多孔質層に含まれる上記金属酸化物半導体微粒子の表面に色素増感剤が吸着した、上記本発明の酸化物半導体電極の多孔質層と、第２透明電極層および対向基材からなる対電極基材の第２透明電極層とが、酸化還元対を含む電解質層を介して、対向配置されていることを特徴とする色素増感型太陽電池セルを提供する。
【００２０】
本発明によれば、上記本発明の酸化物半導体電極を用いることにより、品質面およびコスト面において有利な色素増感型太陽電池セルを得ることができる。
【００２１】
本発明は、上記色素増感型太陽電池セルが用いられたことを特徴とする色素増感型太陽電池モジュールを提供する。
【００２２】
本発明によれば、上記色素増感型太陽電池セルが用いられたことにより、品質面およびコスト面において有利なものとすることができる。
【発明の効果】
【００２３】
本発明は、歩留まり良く製造できる酸化物半導体電極用積層体、およびこれを用いた酸化物半導体電極を提供するといった効果を奏する。
【発明を実施するための最良の形態】
【００２４】
本発明は、歩留まり良く製造できる酸化物半導体電極用積層体、その酸化物半導体電極用積層体を用いた耐熱基板付酸化物半導体電極および酸化物半導体電極、その酸化物半導体電極を用いた色素増感型太陽電池セル、および色素増感型太陽電池モジュールに関するものである。
以下、本発明の酸化物半導体電極用積層体、耐熱基板付酸化物半導体電極、酸化物半導体電極、色素増感型太陽電池セル、および色素増感型太陽電池モジュールについて詳細に説明する。
【００２５】
Ａ．酸化物半導体電極用積層体
まず、本発明の酸化物半導体電極用積層体について説明する。本発明の酸化物半導体電極用積層体は、耐熱基板と、上記耐熱基板上に形成され、密着用微粒子および応力緩和用微粒子を含む介在層、および上記介在層上に形成され、金属酸化物微粒子を含む酸化物半導体層からなる多孔質層と、上記多孔質層上に形成され、金属酸化物からなる第１透明電極層と、を有する酸化物半導体電極用積層体であって、上記応力緩和用微粒子の粒径は、上記密着用微粒子の粒径および上記金属酸化物微粒子の粒径より大きいことを特徴とするものである。
【００２６】
このような本発明の酸化物半導体電極用積層体について図を参照しながら説明する。図１は本発明の酸化物半導体電極用積層体の一例を示す概略断面図である。図１に例示するように本発明の酸化物半導体電極用積層体１０は、耐熱基板１と、上記耐熱基板上に形成され、密着用微粒子および応力緩和用微粒子を含む介在層２、および上記介在層２上に形成され、金属酸化物微粒子を含む酸化物半導体層３からなる多孔質層４と、上記多孔質層４上に形成され、金属酸化物からなる第１透明電極層５と、を有するものである。
【００２７】
本発明によれば、上記介在層が、上記応力緩和微粒子と密着用微粒子を含むことにより、上記介在層と、上記酸化物半導体層とからなる上記多孔質層を、焼成により形成する際に、上記介在層と上記酸化物半導体層との間にクラックを生じることなく形成することができる。したがって、酸化物半導体電極用積層体を、歩留まり良く製造できる。また、転写方式により酸化物半導体電極を形成する際に、転写不良が少ないものとすることができる。
【００２８】
本発明の酸化物半導体電極用積層体は、耐熱基板、多孔質層、および第１透明電極層を有するものである。以下、このような各構成について詳細に説明する。
【００２９】
１．多孔質層
まず、本発明に用いられる多孔質層について説明する。本発明に用いられる多孔質層は、密着用微粒子および応力緩和用微粒子を含む介在層と、金属酸化物微粒子を含む酸化物半導体層とからなるものである。また、上記介在層と、上記酸化物半導体層とは、本発明により製造された酸化物半導体電極用積層体を用いて酸化物半導体電極としたものを、色素増感型太陽電池セルを作製した際に、多孔質体である介在層および酸化物半導体層の細孔に担持させた色素増感剤が、光照射により色素増感剤から生じた電荷を第１透明電極層に伝導する部材として機能するものである。以下、このような多孔質層について介在層と、酸化物半導体層とに分けて説明する。
【００３０】
（１）介在層
本発明に用いられる介在層は、密着用微粒子および応力緩和用微粒子を含むものである。ここで、上記応力緩和用微粒子の粒径は、上記密着用微粒子の粒径および上記金属酸化物微粒子の粒径より大きいものである。
【００３１】
（ａ）密着用微粒子
本発明に用いられる密着用微粒子について説明する。本発明に用いられる密着用微粒子に用いられる材料としては、焼成することにより多孔性の介在層を形成することが可能であるものであれば特に限定されないが、ＴｉＯ２、ＺｎＯ、ＳｎＯ２、ＩＴＯ、ＺｒＯ２、ＭｇＯ、Ａｌ２Ｏ３、ＣｅＯ２、Ｂｉ２Ｏ３、Ｍｎ３Ｏ４、Ｙ２Ｏ３、ＷＯ３、Ｔａ２Ｏ５、Ｎｂ２Ｏ５、Ｌａ２Ｏ３等を挙げることができる。本発明においては、上記密着用微粒子のうちいずれか一種を使用しても良く、また、２種以上を混合して使用してもよい。さらに、上記密着用微粒子のうち、一種をコア微粒子とし、他の密着用微粒子により、コア微粒子を包含してシェルを形成するコアシェル構造としてもよい。本発明における密着用微粒子としては、なかでも、ＴｉＯ２を用いることが最も好ましい。
【００３２】
上記密着用微粒子の粒径としては、後述する応力緩和用微粒子の粒径より小さいものであれば特に限定はされない。このような密着用微粒子の粒径としては、１ｎｍ〜１５０ｎｍの範囲内が好ましく、特に１０ｎｍ〜５０ｎｍの範囲内であることが好ましい。上記範囲より小さいと、各々の密着用微粒子が凝集し二次粒子を形成してしまう場合があり、また上記範囲より大きいと多孔質層と耐熱基板の密着性が低くなりすぎるからである。
【００３３】
本発明に用いられる密着用微粒子は、同一の粒径の密着用微粒子からなるものであってもよく、異なる粒径の密着用微粒子を２種以上混合したものであってもよい。本発明の酸化物半導体電極の用途に応じて適宜選択することができる。
【００３４】
（ｂ）応力緩和用微粒子
本発明に用いられる応力緩和用微粒子に用いられる材料としては、焼成することにより多孔性の介在層を形成することが可能であるものであれば特に限定されず、上述した密着用微粒子と同様のものを用いることができる。
【００３５】
上記応力緩和用微粒子の粒径としては、上述した密着用微粒子の粒径より大きいものであれば特に限定はされない。このような応力緩和用微粒子の粒径としては、１５０ｎｍ〜１０００ｎｍの範囲内が好ましく、特に１５０ｎｍ〜５００ｎｍの範囲内であることが好ましい。上記範囲よりも小さいと応力緩和能が低下し、焼成時に介在層と後述する酸化物半導体層との間にクラックを生じる可能性があるためであり、また粒径が上記範囲より大きいと、介在層が厚膜化してしまうだけではなく、耐熱基板と多孔質層の密着性が低くなりすぎる場合があるからである。
【００３６】
本発明に用いられる応力緩和用微粒子は、同一の粒径の応力緩和微粒子からなるものであってもよく、異なる粒径の応力緩和微粒子を２種以上混合したものであってもよい。本発明の酸化物半導体電極の用途に応じて適宜選択することができる。
【００３７】
（ｃ）介在層
本発明に用いられる介在層は、上述した密着用微粒子および応力緩和用微粒子を含むものであれば、特に限定されるものではない。本発明に用いられる介在層における上記密着用微粒子および上記応力緩和用微粒子の質量比としては、介在層と後述する酸化物半導体層との間にクラックを生じることがない範囲であるなら特に限定されるものではないが、１０：１５〜１０：９０の範囲内とすることが好ましく、なかでも１０：５０〜１０：９０の範囲内とすることが好ましい。応力緩和微粒子の質量比が上記範囲よりも低いと、応力緩和能を発揮することができず、焼成時に介在層と後述する酸化物半導体層との間にクラックを生じたり、耐熱基板と多孔質層の密着性が大きくなり、上記耐熱基板と上記多孔質層との剥離が困難となる場合がある。また応力緩和微粒子の質量比が上記範囲より大きいと耐熱基板と多孔質層の密着性が低くなりすぎる場合があるからである。
なお、上記密着用微粒子および上記応力緩和用微粒子の質量比とは、上記介在層に含まれる上記密着用微粒子および上記応力緩和用微粒子の含有量の質量比をいう。
【００３８】
本発明における介在層の膜厚としては、後述する酸化物半導体層を耐熱基板上に適度な密着性を有して形成することを可能とする膜厚であれば特に限定はされないが、０．０１μｍ〜３０μｍの範囲内、なかでも、０．０５μｍ〜６μｍの範囲内であることが好ましい。上記範囲よりも厚いと介在層の凝集破壊が起り易くなることによって、本発明の酸化物半導体電極用積層体の生産性が低下する可能性があるからである。
【００３９】
また、本発明に用いられる介在層は、後述する酸化物半導体層上に形成されるものであるが、上記酸化物半導体層上に均一に形成されている必要は無い。すなわち、上記介在層の形態は、本発明の酸化物半導体電極用積層体を用いて酸化物半導体電極を作製する際に、上記介在層に接着した耐熱基板を剥離する際の剥離態様に依存するものであり、上記剥離態様に応じて、例えば、介在層が厚み分布を有していてもよく、または、酸化物半導体層上に介在層が存在しない部分があっても良い。
【００４０】
上記介在層の空孔率としては、本発明の酸化物半導体電極用積層体を用いて酸化物半導体電極を製造する際に、後述する耐熱基板が剥離可能なものであれば特に限定されないが、通常、上記酸化物半導体層の空孔率より大きいものが用いられる。本発明においては、上記介在層の空孔率は、２５％〜６５％の範囲内であることが好ましく、なかでも、３０％〜６０％の範囲内であることが好ましい。介在層の空孔率が上記範囲よりも小さいと、耐熱基板との密着力が高くなるため、本発明の酸化物半導体電極用積層体を用いて酸化物半導体電極を製造する際に、後述する耐熱基板の剥離が困難となり生産性に欠けてしまう可能性がある。また上記範囲よりも大きいと、均質な介在層を形成することが困難になる場合があるからである。
【００４１】
なお、本発明における空孔率とは単位体積当たりの密着用微粒子および応力緩和用微粒子の非占有率のことを示す。上記空孔率の測定方法としては、細孔容積をガス吸着量測定装置(Ａｕｔｏｓｏｒｂ−１ＭＰ；Ｑｕａｎｔａｃｈｒｏｍｅ製)にて測定し、単位面積あたりの体積との比率から算出する。
【００４２】
（２）酸化物半導体層
本発明に用いられる酸化物半導体層は、金属酸化物半導体微粒子を含むものである。以下、このような酸化物半導体層について説明する。
【００４３】
（ａ）金属酸化物半導体微粒子
本発明に用いられる金属酸化物半導体微粒子に用いられる材料としては、焼成することにより多孔性の介在層を形成することが可能であり、後述する色素増感剤を担持することができ、かつ光照射により色素増感剤から生じた電荷を後述する第１透明電極層に伝導することができるような材料であれば特に限定されない。本発明においては、このような金属酸化物半導体微粒子の材料として、上述した密着用微粒子と同様のものを用いることができる。
【００４４】
本発明に用いられる金属酸化物半導体微粒子の粒径としては、上述した応力緩和用微粒子より粒径が小さく、かつ酸化物半導体層中に所望の表面積を得ることができる範囲内であれば特に限定はされないが、通常、１ｎｍ〜１０μｍの範囲内が好ましく、特に１０ｎｍ〜１０００ｎｍの範囲内であることが好ましい。粒径が上記範囲よりも小さいと各々の金属酸化物半導体微粒子が凝集し二次粒子を形成してしまう場合があり、また粒径が上記範囲より大きいと、酸化物半導体層が厚膜化してしまうだけではなく、酸化物半導体層の空孔率、すなわち比表面積が減少し、例えば、本発明の酸化物半導体電極用積層体を用いて酸化物半導体電極としたものを、色素増感型太陽電池セルに用いた場合に、酸化物半導体層に光電変換するのに十分な色素増感剤を担持することができない場合があるからである。
【００４５】
（ｂ）酸化物半導体層
また本発明においては、上記金属酸化物半導体微粒子として、粒径の異なる複数の金属酸化物半導体微粒子の混合物を用いても良い。粒径の異なる金属酸化物半導体微粒子の混合物を用いることにより、酸化物半導体層における光散乱効果を高めることができるため、例えば、本発明の酸化物半導体電極用積層体を用いて酸化物半導体電極としたものを、色素増感型太陽電池セルに用いた場合に、色素増感剤による光吸収を効率的に行うことが可能となる。したがって、本発明においては粒径の異なる金属酸化物半導体微粒子の混合物を用いることが特に好ましい。
このような粒径の異なる複数の金属酸化物半導体微粒子の混合物としては、同種類の金属酸化物半導体微粒子の混合物であっても良く、または異なる種類の金属酸化物半導体微粒子の混合物であってもよい。異なる粒径の組み合わせとしては、例えば、１０ｎｍ〜５０ｎｍの範囲内にある金属酸化物半導体微粒子と、５０ｎｍ〜２００ｎｍの範囲内にある金属酸化物半導体微粒子とを混合して用いる態様を挙げることができる。
【００４６】
上記酸化物半導体層の膜厚としては、本発明の酸化物半導体電極用積層体を用いて色素増感型太陽電池セルとした際に、光照射により色素増感剤により生じた電荷を伝導する機能を十分に得ることができるのであれば特に限定はされない。本発明においては、１μｍ〜６５μｍの範囲内、なかでも、５μｍ〜３０μｍの範囲内であることが好ましい。上記範囲より薄いと、上記酸化物半導体層に所望量の色素増感剤を含むことができなくなる可能性があるからである。また上記範囲より厚いと、後述する第１透明電極層上に均一に形成することが困難となるからである。
【００４７】
上記酸化物半導体層の空孔率としては、１０％〜６０％の範囲内であることが好ましく、なかでも、２０％〜５０％の範囲内であることが好ましい。例えば、本発明の酸化物半導体電極用積層体を用いて酸化物半導体電極とし、色素増感型太陽電池セルに用いた場合に、酸化物半導体層の空孔率が上記範囲よりも小さいと、比表面積が小さくなるため、色素増感剤を含んだ多孔質層が太陽光などを有効に吸収できなくなる可能性があり、また上記範囲よりも大きいと、酸化物半導体層に所望量の色素増感剤を含むことができなくなる可能性があるからである。
なお空孔率の測定方法は、上記「（１）介在層」の項に記載した内容と同様の方法を用いることができるため、ここでの記載は省略する。
【００４８】
（３）多孔質層
本発明に用いられる多孔質層は、酸化物半導体層と、上記酸化物半導体層上に形成され、密着用微粒子および応力緩和用微粒子を含む介在層とを有するものであれば限定されるものではない。
本発明における多孔質層には、後述する第１透明電極層を構成する金属酸化物が有する金属元素と同一の金属元素（以下、電極金属元素と称する場合がある。）を含むことが好ましい。上記多孔質層が、電極金属元素を含むことにより、本発明の酸化物半導体電極用積層体を導電性に優れたものにできるからである。
【００４９】
上記多孔質層中の電極金属元素の存在分布は、本発明の酸化物半導体電極用積層体の用途等に応じて、任意に決定することができるが、第１透明電極層側の表面から反対側表面に向かって減少傾向の濃度勾配をもつ存在分布を有することが好ましい。多孔質層中において電極金属元素がこのように分布することにより、多孔質層の集電効率を一層向上することができるからである。
【００５０】
本発明において、多孔質層中に電極金属元素が含まれること、および上記の存在分布を有することは、電子線をプローブとして特定したい金属元素の特性Ｘ線強度を二次元でマッピングすることにより判断することができる。具体的には、日本電子社（ＪＥＯＬ）製のＥＰＭＡ（Ｅｌｅｃｔｒｏｎ  Ｐｒｏｂｅ  Ｍｉｃｒｏ  Ａｎａｌｙｚｅｒ）により判断することができる。また、上記金属元素の濃度勾配については、上記ＥＰＭＡにより得られる断面元素マッピング図の縦方向（断面垂直方向）の検出強度プロファイルにより判断することができる。
【００５１】
また本発明における多孔質層は、色素増感剤を含むことが好ましい。上記多孔質層が色素増感剤を含むことにより、本発明の酸化物半導体電極用積層体を用いて酸化物半導体電極としたものを、色素増感型太陽電池セルに用いる場合に、色素増感型太陽電池セルの製造工程を簡易化できるからである。本発明に用いられる色素増感剤としては、光を吸収し起電力を生じさせることが可能なものであれば特に限定はされない。このような色素増感剤としては、有機色素または金属錯体色素を挙げることができる。
なお、本発明において上記「色素増感剤を含む」とは、多孔質層（介在層、および酸化物半導体層）に含まれる金属酸化物半導体微粒子、密着用微粒子、および応力緩和微粒子の表面に吸着していることを意味するものとする。
【００５２】
本発明に用いられる上記有機色素としては、アクリジン系、アゾ系、インジゴ系、キノン系、クマリン系、メロシアニン系、フェニルキサンテン系の色素が挙げられる。本発明においてはこれらの有機色素のなかでも、クマリン系色素を用いることが好ましい。
【００５３】
また、本発明に用いられる上記金属錯体色素としては、ルテニウム系色素が好ましく、特にルテニウム錯体であるルテニウムビピリジン色素およびルテニウムターピリジン色素が好ましい。このようなルテニウム錯体は、吸収する光の波長範囲が広いため、光電変換できる光の波長領域を大幅に広げることができるからである。
【００５４】
本発明における多孔質層の膜厚(介在層および酸化物半導体層を合わせたもの)は、本発明の酸化物半導体電極用積層体の用途に応じて、多孔質層に所望の機械強度を付与できる範囲内であれば特に限定されない。本発明における多孔質層の膜厚は、通常、１μｍ〜１００μｍの範囲内が好ましく、特に５μｍ〜３０μｍの範囲内が好ましい。多孔質層の厚みが上記範囲よりも厚いと、本発明の酸化物半導体電極用積層体を用いて酸化物半導体電極とし、色素増感型太陽電池セルに用いた場合に、接着層からの剥離、多孔質層自体の凝集破壊が起りやすく、膜抵抗となりやすくなってしまう場合があり、また、上記範囲よりも薄いと厚みが均一な多孔質層を形成するのが困難となったり、例えば、本発明の酸化物半導体電極用積層体を用いて酸化物半導体電極とし、色素増感型太陽電池セルに用いた場合に、色素増感剤を含んだ多孔質層が太陽光などを十分に吸収できないために、性能不良になる可能性があるからである。
【００５５】
多孔質層を構成する酸化物半導体層と、介在層との厚み比は、本発明の酸化物半導体電極用積層体の用途に応じて、任意に決定すればよい。なかでも本発明においては上記酸化物半導体層と上記介在層との厚み比が、１０：０．１〜１０：５の範囲内であることが好ましく、なかでも、１０：０．１〜１０：３の範囲内であることが好ましい。上記範囲よりも厚いと、介在層の凝集破壊が起り易くなることによって、本発明の酸化物半導体電極用積層体を用いて酸化物半導体電極を生産する際に歩留まりが悪くなったり、本発明の酸化物半導体電極用積層体を用いて酸化物半導体電極としたものを、色素増感型太陽電池セルに用いる際に、多孔質層に含まれる金属酸化物半導体微粒子の表面に所望量の色素増感剤を吸着させることができない可能性があるからである。
【００５６】
２．耐熱基板
次に、本発明に用いられる耐熱基板は、多孔質層形成を行う焼成処理時の加熱温度に対する耐熱性を有するものであれば特に限定されない。このような耐熱基板としては、ガラス、セラミックス、または金属板等からなる耐熱基板を挙げることができる。なかでも本発明においては、耐熱基板として可撓性のある金属板を用いることが好ましい。このような耐熱基板を用いることにより、後述する焼成処理を十分に高温で行うことができるので、多孔質層を形成する金属酸化物半導体微粒子、密着用微粒子、および応力緩和微粒子の結着性を高くすることができるからである。また、上記耐熱基板は、リユースすることが好ましい。
【００５７】
３．第１透明電極層
本発明に用いられる第１透明電極層は、金属酸化物からなるものである。以下、このような第１透明電極層について説明する。
【００５８】
（１）金属酸化物
本発明に用いられる第１透明電極層を構成する金属酸化物としては、導電性に優れ、かつ後述する酸化還元対に対して耐性を示すものであれば特に限定はされない。なかでも本発明においては、太陽光の透過性に優れた材料を用いることが好ましい。色素増感型太陽電池セルは、通常、基材側から太陽光を受光する態様により使用されるため、上記金属酸化物が太陽光の透過性に乏しいと、本発明の酸化物半導体電極用積層体を用いて酸化物半導体電極とし、色素増感型太陽電池セルに用いた場合に、色素増感型太陽電池セルの発電効率が損なわれてしまうからである。
【００５９】
このような太陽光の透過性に優れた上記金属酸化物としては、例えば、ＳｎＯ２、ＩＴＯ、ＩＺＯ、ＺｎＯを挙げることができる。なかでも本発明においては、フッ素ドープしたＳｎＯ２（以下、ＦＴＯと称する。）、ＩＴＯを用いることが好ましい。ＦＴＯおよびＩＴＯは、導電性および太陽光の透過性の両方に優れているからである。
【００６０】
（２）第１透明電極層
上記第１透明電極層は、単層からなる構成であっても良く、また、複数の層を積層した構成であっても良い。複数の層を積層した構成としては、例えば、仕事関数が互いに異なる層を積層する態様や、互いに異なる金属酸化物からなる層を積層する態様を挙げることができる。
【００６１】
また、第１透明電極層の厚みは、所望の導電性を実現できる範囲内であれば特に限定されない。なかでも本発明においては５ｎｍ〜２０００ｎｍの範囲内が好ましく、特に１０ｎｍ〜１０００ｎｍの範囲内であることが好ましい。上記範囲よりも厚いと、均質な第１透明電極層を形成することが困難となる場合があり、また、上記範囲よりも薄いと第１透明電極層の導電性が不足する恐れがあるからである。
なお、上記１電極層の厚みは、第１透明電極層が複数の層から構成される場合には、すべての層の厚みを合計した総厚みを指すものとする。
【００６２】
さらに、上記第１透明電極層上に開口が十分で上記金属酸化物より導電性の高い金属からなる金属メッシュを積層化させてもよい。上記第１透明電極層の導電性を優れたものとすることができるからである。
【００６３】
４．酸化物半導体電極用積層体
本発明の酸化物半導体電極用積層体は、転写方式により、酸化物半導体電極の製造に用いることができる。
【００６４】
５．酸化物半導体電極用積層体の製造方法
本発明の酸化物半導体電極用積層体の製造方法は、上述した酸化物半導体電極用積層体の各構成を密着性良く積層する方法であれば特に限定されるものではない。本発明においては、例えば、耐熱基板上に介在層および酸化物半導体層からなる多孔質層を形成する多孔質層形成工程と、上記酸化物半導体層上に第１透明電極層を形成する第１透明電極層工程と、を有する方法により製造することができる。
【００６５】
このような酸化物半導体電極用積層体の製造方法について図を参照しながら説明する。図２は、本発明の酸化物半導体電極用積層体の製造方法の一例を示すものである。図２に示すように、本発明の酸化物半導体電極用積層体の製造方法は、耐熱基板１上に多孔質層４を形成する多孔質層形成工程（図２（ａ））と、上記多孔質層４上に第１透明電極層５を形成する第１透明電極層形成工程（図２（ｂ））により作製するものである。以下このような各工程について説明する。
【００６６】
（１）多孔質層形成工程
上記多孔質層形成工程は、耐熱基板上に、介在層形成用層を形成する介在層形成用層形成工程と、上記介在層形成用層上に酸化物半導体層形成用層を形成する酸化物半導体層形成用層形成工程と、上記介在層形成用層および上記酸化物半導体層形成用層を焼成して、多孔質である介在層および酸化物半導体層からなる多孔質層を形成する焼成工程とを有するものである。以下、このような多孔質層形成工程について説明する。
【００６７】
（ａ）介在層形成用層形成工程
本発明に用いられる介在層形成用層形成工程は、密着用微粒子および応力緩和用微粒子と、樹脂と、溶媒とを含む介在層形成用塗工液を耐熱基板上に塗工し、介在層形成用層を形成する工程である。以下このような工程について説明する。
【００６８】
本工程に用いられる耐熱基板としては、上記「２．耐熱基板」の項に記載の内容と同様であるため、ここでの説明は省略する。
【００６９】
本工程に用いられる介在層形成用塗工液に含まれる密着用微粒子および応力緩和用微粒子は、上記「１．多孔質層」の、「（１）介在層」の項に記載した内容と同様であるため、ここでの説明は省略する。
【００７０】
また、上記介在層形成用塗工液に用いられる密着用微粒子および応力緩和用微粒子の質量比については、後述する焼成工程において、介在層と後述する酸化物半導体層との間にクラックを生じることがない範囲であるなら特に限定されるものではないが、１０：１５〜１０：９０の範囲内とすることが好ましく、なかでも１０：５０〜１０：９０の範囲内とすることが好ましい。応力緩和微粒子の質量比が上記範囲よりも低いと、応力緩和能を発揮することができず、焼成時に介在層と後述する酸化物半導体層との間にクラックを生じたり、耐熱基板と多孔質層の密着性が大きくなり、上記耐熱基板と上記多孔質層との剥離が困難となる場合がある。また応力緩和微粒子の質量比が上記範囲より大きいと耐熱基板と多孔質層の密着性が低くなりすぎる場合があるからである。
【００７１】
上記介在層形成用塗工液において、密着用微粒子および応力緩和用微粒子の固形分中の濃度は、後述する焼成工程後の介在層が、本発明の酸化物半導体電極用積層体を用いて酸化物半導体電極を製造する際に、後述する耐熱基板が剥離可能なものであれば特に限定されないが、通常、後述する酸化物半導体層形成用塗工液に含まれる金属酸化物微粒子の固形分中の濃度より低いものが用いられる。具体的には、２０質量％〜８０質量％の範囲内、なかでも、３０質量％〜７０質量％の範囲内であることが好ましい。上記範囲で密着用微粒子および応力緩和用微粒子を含有する介在層形成用塗工液であれば、このような介在層形成用塗工液を用いて形成された介在層形成用層を介して酸化物半導体層形成用層を形成することにより、後述する酸化物半導体層を耐熱基板上に適度な密着性を有して形成することができるからである。また、後述する焼成工程により多孔質体である介在層として形成された際には、耐熱基板との剥離性に優れたものとすることができる。
【００７２】
また、上記介在層形成用塗工液において、密着用微粒子および応力緩和用微粒子の介在層形成用塗工液中に対する濃度は、塗布方法等によって異なるものではあるが、具体的には、０．１質量％〜１５質量％の範囲内であることが好ましく、なかでも、０．２質量％〜１２質量％の範囲内であることが好ましい。
【００７３】
上記介在層形成用塗工液に用いられる樹脂としては、焼成工程において、分解されやすいものであれば特に限定はされない。このような樹脂としては、なかでも、本発明においては、分子量が２０００〜６０００００の範囲内である樹脂が好ましく、さらには、分子量が１００００〜２０００００の範囲内である樹脂が好ましい。上記範囲の分子量を有する樹脂であれば、後述する焼成工程において分解されやすく、介在層形成用層を連通孔を有する多孔性の介在層を容易に形成することができるからである。
【００７４】
具体的に使用可能な樹脂としては、焼成によって容易に熱分解し介在層中に残存しない樹脂が好ましく、例えば、エチルセルロース、メチルセルロース、ニトロセルロース、アセチルセルロース、アセチルエチルセルロース、セルロースプロピオネート、ヒドロキシプロピルセルロース、ブチルセルロース、ベンジルセルロース、ニトロセルロース等のセルロース系樹脂、またはメチルメタクリレート、エチルメタクリレート、ターシャルブチルメタクリレート、ノルマルブチルメタクリレート、イソブチルメタクリレート、イソプロピルメタクリレート、２−エチルメタクリレート、２-エチルヘキシルメタクリレート、２−ヒドロキシエチルメタクリレート等の重合体もしくは共重合体からなるアクリル系樹脂、ポリエチレングリコール等の多価アルコール類等を挙げることができる。
【００７５】
上記樹脂の含有量は、上記介在層形成用塗工液に対して、０．０１質量％〜１５質量％の範囲内、そのなかでも、０．１質量％〜１０質量％の範囲内であることが好ましい。
【００７６】
また、上記介在層形成用塗工液に溶媒が含有されている場合には、用いる樹脂に対して良溶媒であることが好ましく、溶媒の選定は、溶媒の揮発性と、使用する樹脂の溶解性を主に考慮して適宜選択する。具体的には、ケトン類、炭化水素類、エステル類、アルコール類、ハロゲン化炭化水素類、グリコール誘導体、エーテル類、エーテルエステル類、アミド類、アセテート類、ケトンエステル類、グリコールエーテル類、スルホン類、スルホキシド類等を挙げることができる。これらは１種または２種以上を混合して用いることができる。なかでも、アセトン、メチルエチルケトン、トルエン、メタノール、イソプロピルアルコール、ノルマルプロピルアルコール、ノルマルブタノール、イソブタノール、テルピネオール、エチルセルソルブ、ブチルセルソルブ、ブチルカルビトール等の有機溶媒であることが好ましい。介在層形成用塗工液は耐熱基板上に塗布されるため上記有機溶媒を用いることにより、耐熱基板上に濡れ性良く塗布することができるからである。
【００７７】
また、上記介在層形成用塗工液の塗工適性を向上させるために、各種添加剤を用いてもよい。例えば、添加剤としては、界面活性剤、粘度調整剤、分散助剤、ｐＨ調節剤等を用いることができる。例えば、ｐＨ調製剤としては、硝酸、塩酸、酢酸、ジメチルホルムアミド、アンモニア等を挙げることができる。
【００７８】
このような本工程において、上記介在層形成用塗工液を塗布する方法としては、公知の塗布方法であれば特に限定はされないが、具体的には、ダイコート、グラビアコート、グラビアリバースコート、ロールコート、リバースロールコート、バーコート、ブレードコート、ナイフコート、エアナイフコート、スロットダイコート、スライドダイコート、ディップコート、マイクロバーコート、マイクロバーリバースコートや、スクリーン印刷（ロータリー方式）等を挙げることができる。このような塗布法を用い、単数回または複数回、塗布および固化を繰り返すことにより介在層形成用層を所望の膜厚に調整して形成する。
【００７９】
また、介在層形成用層の膜厚としては、酸化物半導体層を耐熱基板上に適度な密着性を有して形成することを可能とする膜厚であれば特に限定はされないが、後述する焼成工程において多孔質体として形成された際に、上述した「１．多孔質層」の中に記載した膜厚となるように調整して決定することが好ましい。
【００８０】
（ｂ）酸化物半導体層形成用層形成工程
本発明に用いられる酸化物半導体層形成用層形成工程は、介在層形成用層上に、金属酸化物半導体微粒子を含む酸化物半導体層形成用塗工液を塗布し、固化させて酸化物半導体層形成用層を形成する工程である。
【００８１】
本工程に用いられる酸化物半導体層形成用塗工液は、上述した介在層形成用塗工液と同様の構成であり、金属酸化物半導体微粒子と、樹脂と、溶媒とを含むものである。
【００８２】
本工程に用いられる酸化物半導体層形成用塗工液に含まれる金属酸化物半導体微粒子は、上記「１．多孔質層」の、「（２）酸化物半導体層」の、「（ａ）金属酸化物半導体微粒子」の項に記載したものと同様であるため、ここでの説明は省略する。
【００８３】
本工程に用いられる酸化物半導体層形成用塗工液は、金属酸化物半導体微粒子を含有するものであるが、上記介在層形成用塗工液における密着用微粒子および応力緩和用微粒子の固形分中の濃度よりも金属酸化物半導体微粒子の固形分中の濃度が高く調整されたものである。具体的には、酸化物半導体層形成用塗工液における金属酸化物半導体微粒子の固形分中の濃度としては、５０質量％〜１００質量％の範囲内、なかでも、６５質量％〜９０質量％の範囲内であることが好ましい。このような酸化物半導体層形成用塗工液を用いることにより、焼成工程後に得られる多孔質体として形成された酸化物半導体層において、その細孔に十分な量の色素増感剤を担持させることができるため、光照射により色素増感剤から生じた電荷を伝導する機能を十分に得ることができるからである。
【００８４】
本工程において、上記金属酸化物半導体微粒子の酸化物半導体層形成用塗工液に対する濃度としては、５質量％〜５０質量％の範囲内、なかでも、１０質量％〜４０質量％の範囲内であることが好ましい。このような酸化物半導体層形成用塗工液を用いることにより、所望の膜厚に精度良く酸化物半導体層形成用層を成膜することができるからである。
【００８５】
上記酸化物半導体層形成用塗工液に用いられる樹脂としては、セルロース系樹脂、ポリエステル系樹脂、ポリアミド系樹脂、ポリアクリル酸エステル系樹脂、ポリアクリル系樹脂、ポリカーボネート樹脂、ポリウレタン樹脂、ポリオレフィン系樹脂、ポリビニルアセタール系樹脂、フッ素系樹脂、ポリイミド樹脂などのほか、ポリエチレングリコールのような多価アルコール類等を挙げることができる。
【００８６】
上記樹脂の含有量は、酸化物半導体層形成用塗工液に対して、０．５質量％〜２０質量％の範囲内、そのなかでも、１質量％〜１０質量％の範囲内であることが好ましい。
【００８７】
また、酸化物半導体層形成用塗工液に溶媒を用いた場合には、上述した樹脂が溶解するものであり、かつ、上述した介在層形成用層の形成に使用する有機物が溶解しにくいものであれば特に限定はされない。具体的には、水またはメタノール、エタノール、イソプロピルアルコール、プロピレングリコールモノメチルエーテル、ターピネオール、ジクロロメタン、アセトン、アセトニトリル、酢酸エチル等の各種溶剤を挙げることができる。なかでも、水ないしアルコール系の溶媒であることが好ましい。上述したように、介在層形成用塗工液に用いる溶媒は有機溶媒が好ましいことから、介在層形成用層上に形成される酸化物半導体層形成用層においては、両者の混合を防止するため、介在層形成用塗工液と異なる水系の溶媒であることが好ましいのである。
【００８８】
また、酸化物半導体層形成用塗工液の塗工適性を向上させるために、各種添加剤を用いてもよい。例えば、添加剤としては、界面活性剤、粘度調整剤、分散助剤、ｐＨ調節剤等を用いることができる。例えば、ｐＨ調製剤としては、硝酸、塩酸、酢酸、ジメチルホルムアミド、アンモニア等を挙げることができる。また、分散助剤としては、ポリエチレングリコール、ヒドロキシエチルセルロース、カルボキシメチルセルロースのようなポリマー、界面活性剤、酸、またはキレート剤等を挙げることができる。なかでも、ポリエチレングリコールの分子量を変えることで、分散液の粘度が調節可能となり、剥がれにくい酸化物半導体層の形成、酸化物半導体層の空孔率の調整等を行うことができるので、ポリエチレングリコールを添加することが好ましい。
【００８９】
このような本工程において、上記塗工液を塗布する方法としては、公知の塗布方法であれば特に限定はされないが、具体的には、ダイコート、グラビアコート、グラビアリバースコート、ロールコート、リバースロールコート、バーコート、ブレードコート、ナイフコート、エアナイフコート、スロットダイコート、スライドダイコート、ディップコート、マイクロバーコート、マイクロバーリバースコートや、スクリーン印刷（ロータリー方式）等を挙げることができる。
【００９０】
また、酸化物半導体層形成用層の膜厚としては、最終的に酸化物半導体層として形成された際に、光照射により色素増感剤により生じた電荷を伝導する機能を十分に得ることができるのであれば特に限定はされない。例えば、後述する焼成工程において多孔質体として形成された際に、上述した「１．多孔質層」の中に記載した膜厚となるように調整して決定することが好ましい。
【００９１】
（ｃ）焼成工程
本発明に用いられる焼成工程は、上記介在層形成用層および上記酸化物半導体層形成用層を焼成して多孔質体とすることで、介在層および酸化物半導体層を形成する工程である。
【００９２】
本工程においては、上記介在層が応力緩和微粒子および密着用微粒子を含むことにより、本工程により焼成した後であっても、上記介在層と上記酸化物半導体層との間にクラックを生じることなく形成することができる。したがって、本発明の酸化物半導体電極用積層体を、歩留まり良く製造できる。また、転写方式により酸化物半導体電極を形成する際に、転写不良が少ないものとすることができる。
【００９３】
このような本工程において、焼成の温度は、３００℃〜７００℃の範囲内であることが好ましく、なかでも、３５０℃〜６００℃の範囲内であることが好ましい。本発明においては、耐熱性に優れた耐熱基板を用いていることから、上記範囲の高温域での焼成が可能であり、介在層および酸化物半導体層を金属酸化物半導体微粒子、密着用微粒子、応力緩和用微粒子間の結着性良く形成することができるからである。
【００９４】
また、本工程において、介在層形成用層および酸化物半導体層形成用層を焼成する際の加熱方法としては、加熱ムラなく一様に介在層形成用層および酸化物半導体層形成用層を焼成できる方法であれば特に限定はされない。具体的には、公知の加熱方法を用いることができる。
【００９５】
（２）第１透明電極層形成工程
次に、第１透明電極層形成工程について説明する。第１透明電極層形成工程は、上記多孔質層上に、金属酸化物からなる透明電極層を形成するものである。
【００９６】
本工程に用いられる金属酸化物としては、上記「３．第１透明電極層」の「（１）金属酸化物」の項に記載した内容と同様であるため、ここでの説明は省略する。
【００９７】
本工程において、上記多孔質層上に第１透明電極層を形成する方法としては、厚みが均一で平面性に優れた第１透明電極層を形成できる方法であれば特に限定されず、例えば、下地電極層形成用塗工液を用いて多孔質層の内部または表面に下地電極層を設ける溶液処理工程と、上記下地電極層上に主たる第１透明電極層を設ける上側電極層形成工程と、により２工程で第１透明電極層を形成する方法を用いることができる。このような方法によれば、上記多孔質層に、第１透明電極層を構成する金属酸化物が有する金属元素を容易に含ませることができ、緻密な第１透明電極層を形成することができる。また多孔質層を形成する応力緩和微粒子、密着用微粒子、および金属酸化物半導体微粒子の表面を第１透明電極層を構成する金属酸化物が被覆することで多孔質層から電解質中への逆電子移動を抑制することができる。このような第１透明電極層の形成方法の具体例としては、特開２００５−１６６６４８号公報に記載された第１透明電極層の形成方法を好適に用いることができる。
【００９８】
（３）その他工程
本発明の酸化物半導体電極用積層体の製造方法には、上記の工程以外に他の工程を含んでも良い。本発明に用いられる他の工程としては、多孔質層に色素増感剤を含有させる色素増感剤担持工程を挙げることができる。なお、色素増感剤担持工程により、本発明の酸化物半導体電極用積層体を色素増感型太陽電池セルに用いられる色素増感型太陽電池用基材の作製に使用することができる。以下、色素増感剤担持工程について説明する。
【００９９】
（色素増感剤担持工程）
本発明に用いられる色素増感剤担持工程について説明する。本発明における色素増感剤担持工程は、上記多孔質層に色素増感剤を担持させる工程である。色素増感剤担持工程により、本発明の酸化物半導体電極用積層体を色素増感型太陽電池セルに用いられる色素増感型太陽電池用基材の作製に使用することができる。なお、本工程に用いられる色素増感剤は、上記「１．多孔質層」の、「（３）多孔質層」の項に記載したものと同様であるため、ここでの説明は省略する。
【０１００】
本発明において、上記色素増感剤担持工程によって多孔質層に色素増感剤を担持させるタイミングは、第１透明電極層形成工程前に実施してもよく、上記第１透明電極層形成工程後に実施してもよい。
【０１０１】
上記色素増感剤担持工程において、多孔質層に色素増感剤を担持させる方法は、多孔質層に含まれる応力緩和微粒子、密着用微粒子、および金属酸化物半導体微粒子の表面に色素増感剤を吸着させることが可能な方法であれば特に限定はされない。例えば、色素増感剤の溶液に多孔質層を浸透させた後、乾燥させる方法や、色素増感剤の溶液を多孔質層に塗布し浸透させた後、乾燥させる方法等を挙げることができる。
【０１０２】
Ｂ．耐熱基板付酸化物半導体電極
次に、本発明の耐熱基板付酸化物半導体電極について説明する。本発明の耐熱基板付酸化物半導体電極は、上述した酸化物半導体電極用積層体と、上記酸化物半導体電極用積層体が有する第１透明電極層上に形成され、熱可塑性樹脂からなる接着層と、上記接着層上に形成された基材と、を有するものである。
【０１０３】
このような本発明の耐熱基板付酸化物半導体電極について図を参照しながら説明する。図３は本発明の耐熱基板付酸化物半導体電極の一例を示す概略断面図である。図３に例示するように本発明の耐熱基板付酸化物半導体電極２０は、上述した酸化物半導体電極用積層体１０と、上記酸化物半導体電極用積層体１０が有する第１透明電極層５上に形成され、熱可塑性樹脂からなる接着層６と、上記接着層６上に形成された基材７と、を有するものである。
【０１０４】
本発明によれば、上述した酸化物半導体電極用積層体を用いることにより、転写不良の少ない耐熱基板付酸化物半導体電極とすることができる。また、本発明の耐熱基板付酸化物半導体電極から耐熱基板を剥離することにより、色素増感型太陽電池セルの構成部材等として使用可能な酸化物半導体電極を容易に得ることができる。
【０１０５】
本発明の耐熱基板付酸化物半導体電極は、酸化物半導体電極用積層体、接着層、および基材を有するものである。以下、このような構成について詳細に説明する。
【０１０６】
１．酸化物半導体電極用積層体
本発明に用いられる酸化物半導体電極用積層体は、上述した酸化物半導体電極用積層体である。上記酸化物半導体電極用積層体は、上記「Ａ．酸化物半導体電極用積層体」の項に記載したものと同様のものを用いることができるため、ここでの説明は省略する。
【０１０７】
２．接着層
次に、本発明の耐熱基板付酸化物半導体電極に用いられる接着層について説明する。本発明に用いられる接着層は、上記基材と、上述した酸化物半導体電極用積層体が有する第１透明電極層とを接着する機能を有する熱可塑性樹脂からなるものであり、酸化物半導体電極を転写法を用いて作製する際に、上述した多孔質層の転写性を向上させる機能を有するものである。以下このような接着層について説明する。
【０１０８】
（１）熱可塑性樹脂
本発明に用いられる接着層における上記熱可塑性樹脂は、融点が５０℃〜２００℃
の範囲内であることが好ましく、特に６０℃〜１８０℃の範囲内であることが好ましく、なかでも６５℃〜１５０℃の範囲内であることが好ましい。本発明の耐熱基板付酸化物半導体電極を作成する場合は、上記熱可塑性樹脂により後述する基材と上記第１透明電極層とを熱融着することになるが、上記熱可塑性樹脂の融点が上記範囲よりも高いと熱融着させる際の加熱温度が高くなってしまい、後述する基材等が熱損傷を受けてしまう場合があるからである。また、融点が上記範囲よりも低いと、本発明の耐熱基板付酸化物半導体電極を用いた色素増感型太陽電池セルを屋外で使用した場合に、環境によっては接着層が溶融し、これに起因して、例えば、接着層上に形成された第１透明電極層の機能を損なってしまう可能性があるからである。  
なお、本発明における上記「融点」は、示差走査熱量分析装置（ＤＳＣ（Ｄｉｆｆｅｒｅｎｔｉａｌ  Ｓｃａｎｎｉｎｇ  Ｃａｌｏｒｉｍｅｔｒｙ））により、１０℃／分の昇温速度で得られたＤＳＣカーブの吸熱ピークのピークトップ温度を意味するものとする。
【０１０９】
上記熱可塑性樹脂の具体例としては、ポリエチレン、ポリプロピレン、ポリイソブチレン、ポリスチレン、エチレン‐プロピレンゴム等のポリオレフィン、エチレン‐酢酸ビニル共重合体、エチレン‐アクリル酸共重合体、エチルセルロース、トリ酢酸セルロース等のセルロース誘導体、ポリ（メタ）アクリル酸とそのエステルとの共重合体、ポリ酢酸ビニル、ポリビニルアルコール、ポリビニルブチラール等のポリビニルアセタール、ポリアセタール、ポリアミド、ポリイミド、ナイロン、ポリエステル樹脂、ウレタン樹脂、エポキシ樹脂、シリコーン樹脂、フッ素樹脂等を挙げることができる。なかでも、接着性、電解液に対する耐性、光透過性および転写性の点から、ポリオレフィン、エチレン‐酢酸ビニル共重合体、ウレタン樹脂、エポキシ樹脂、シラン変性樹脂、および酸変性樹脂が好ましい。
【０１１０】
また、上記熱可塑性樹脂の別の例としては、例えば、エチレン、プロピレン、１−ブテン等の炭素数２〜８程度のα―オレフィンの単独重合体、それらのα―オレフィンとエチレン、プロピレン、１−ブテン、３−メチル−１−ブテン、１−ペンテン、４−メチル−１−ペンテン、１−ヘキセン、１−オクテン、１−デセン等の炭素数２〜２０程度の他のα−オレフィンや、酢酸ビニル、（メタ）アクリル酸、（メタ）アクリル酸エステル等との共重合体、（無水）マレイン酸変性樹脂、シラン変性樹脂やオレフィン系エラストマー等のポリオレフィン化合物を挙げることができる。
【０１１１】
上記α−オレフィンの単独または共重合体としては、例えば、低・中・高密度ポリエチレン等（分岐状または直鎖状）のエチレン単独重合体、エチレン−プロピレン共重合体、アタクチックポリプロピレン、プロピレン単独重合体、１−ブテン単独重合体などのポリオレフィン；エチレン−１−ブテン共重合体、エチレン−プロピレン−１−ブテン共重合体、エチレン−４−メチル−１−ペンテン共重合体、エチレン−１−ヘキセン共重合体、エチレン−１−オクテン共重合体、プロピレン−１−ブテン共重合体、プロピレン−エチレン−１−ブテン共重合体、エチレン−酢酸ビニル共重合体、エチレン−（メタ）アクリル酸共重合体またはそのアイオノマー、エチレン−アクリル酸エチル共重合体などのエチレン−（メタ）アクリレート共重合体、マレイン酸変性エチレン−酢酸ビニル共重合樹脂、マレイン酸変性ポリオレフィン樹脂、エチレン−エチルアクリレート−無水マレイン酸３元共重合体などの（無水）マレイン酸変性樹脂、エチレン不飽和シラン化合物とポリオレフィン化合物との共重合体からなるシラン変性樹脂などの変性ポリオレフィン；などを挙げることができる。
【０１１２】
上記オレフィン系エラストマーとしては、ポリエチレンやポリプロピレンをハードセグメントとし、エチレン−プロピレンゴム（ＥＰＲ）やエチレン−プロピレン−ジエンゴム（ＥＰＤＭ）をソフトセグメントとするエラストマーなどが挙げられる。
【０１１３】
これらのポリオレフィン化合物は、単独でまたは二種以上組み合わせて使用できる。本発明においてはこれらのポリオレフィン化合物のうち、接着性の点から、変性ポリオレフィン、特に変性エチレン系樹脂（例えば、エチレン不飽和シラン化合物とポリオレフィン化合物との共重合体からなるシラン変性樹脂、エチレン−酢酸ビニル共重合体、エチレン−アクリル酸エチル共重合体などのエチレン共重合体など）が好ましい。なかでもシラン変性樹脂を接着層とする場合が最も好ましい。シラン変性樹脂を用いることにより、接着層が示す接着力をより強固にすることができるからである。
【０１１４】
また、本発明においては上記シラン変性樹脂のなかでもポリオレフィン化合物とエチレン性不飽和シラン化合物との共重合体を用いることが好ましい。このような共重合体を用いることにより、例えば、本発明の耐熱基板付酸化物半導体電極の製造方法等に応じて、シラン変性樹脂の諸物性を好適な範囲に調整することが容易になるからである。
ここで、本発明において上記共重合体は、シラノール触媒による架橋をしていてもしていなくてもどちらでもよい。
【０１１５】
上記共重合体に用いられるポリオレフィン化合物としては、エチレン、プロピレン、１-ブテン等の炭素数２〜８程度のα-オレフィンの単独重合体、それらのα-オレフィンとエチレン、プロピレン、１-ブテン、３-メチル-１-ブテン、１-ペンテン、４-メチル-１-ペンテン、１-ヘキセン、１-オクテン、１-デセン等の炭素数２〜２０程度の他のα-オレフィンや、酢酸ビニル、（メタ）アクリル酸、（メタ）アクリル酸エステル等との共重合体等が挙げられ、具体的には、例えば、低・中・高密度ポリエチレン等（分岐状または直鎖状）のエチレン単独重合体、エチレン-プロピレン共重合体、エチレン-１-ブテン共重合体、エチレン-４-メチル-１‐ペンテン共重合体、エチレン-１-ヘキセン共重合体、エチレン-１-オクテン共重合体、エチレン-酢酸ビニル共重合体、エチレン-（メタ）アクリル酸共重合体、エチレン-（メタ）アクリル酸エチル共重合体等のエチレン系樹脂、プロピレン単独重合体、プロピレン-エチレン共重合体、プロピレン-エチレン-１-ブテン共重合体等のプロピレン系樹脂、および、１-ブテン単独重合体、１-ブテン-エチレン共重合体、１-ブテン-プロピレン共重合体等の１-ブテン系樹脂等が挙げられる。なかでも本発明においては、ポリエチレン系樹脂が好ましい。
【０１１６】
このようなポリエチレン系樹脂（以下、重合用ポリエチレンと称する。）としては、ポリエチレン系のポリマーであれば特に限定されない。このようなポリエチレン系のポリマーとしては、低密度ポリエチレン、中密度ポリエチレン、高密度ポリエチレン、超低密度ポリエチレン、極超低密度ポリエチレン、または直鎖状低密度ポリエチレンを挙げることができる。また本発明においては、これらのポリエチレン系ポリマーの一種類を単体として用いても良く、また、２種類以上を混合して用いても良い。
【０１１７】
また、上記シラン変性樹脂組成物中の遊離ラジカル発生剤の含有量は、遊離ラジカル発生剤の種類や重合反応条件に応じて、任意に決定することができるが、重合反応により得られるシラン変性樹脂中の残存量が０．００１質量％以下となる範囲内であることが好ましい。なかでも本発明においては、上記シラン変性樹脂組成物中のポリオレフィン化合物１００重量部に対して、０．００１重量部以上含まれていることが好ましく、特に０．０１重量部〜５重量部含まれていることが好ましい。
【０１１８】
さらに、上記シラン変性樹脂成物中のエチレン性不飽和シラン化合物の含有量は、重合用ポリエチレン１００重量部に対して、０．００１重量部〜４重量部の範囲内が好ましく、特に０．０１重量部〜３重量部の範囲内が好ましい。エチレン性不飽和シラン化合物の含有量が上記範囲よりも多いと、重合されることなく遊離したエチレン性不飽和シラン化合物が残存する可能性が有り、また上記範囲よりも少ないと接着層の密着力が不十分となる場合があるからである。
【０１１９】
（２）その他化合物
上記接着層には、必要に応じてシラン変性樹脂以外の他の化合物を含むことができる。本発明においては、このような他の化合物として熱可塑性樹脂を用いることが好ましく、なかでもポリオレフィン化合物（以下、添加用ポリオレフィン化合物と称する。）を用いることが好ましい。また、接着層に含まれる上記シラン変性樹脂として、ポリオレフィン化合物とエチレン性不飽和シラン化合物との共重合体を用いる場合には、このような添加用ポリオレフィン化合物として、上記共重合体に用いられるポリオレフィン化合物と化合物を用いることが好ましい。
【０１２０】
さらに、本発明に用いられる接着層は、光安定化剤、紫外線吸収剤、熱安定剤および酸化防止剤からなる群から選ばれる少なくとも１種の添加剤を含有することが好ましい。これらの添加剤を含むことにより、長期間安定した機械強度、黄変防止効果、ひび割れ防止効果、加工適性を得ることができるからである。
【０１２１】
上記光安定化剤は、接着層に用いられる熱可塑性樹脂中の光劣化開始の活性種を補足し、光酸化を防止するものである。このような光安定化剤としては、例えば、ヒンダードアミン系化合物、ヒンダードピペリジン系化合物などを挙げることができる。
【０１２２】
上記紫外線吸収剤は、太陽光中の有害な紫外線を吸収して、分子内で無害な熱エネルギーへと変換し、接着層に用いられる熱可塑性樹脂中の光劣化開始の活性種が励起されるのを防止するものである。このような紫外線吸収剤としては、例えば、ベンゾフェノン系、ベンゾトリアゾール系、サルチレート系、アクリロニトリル系、金属錯塩系、ヒンダードアミン系、および超微粒子酸化チタン（粒子径：０．０１μｍ〜０．０６μｍ）もしくは超微粒子酸化亜鉛（粒子径：０．０１μｍ〜０．０４μｍ）などの無機系等の紫外線吸収剤を挙げることができる。
【０１２３】
また、上記熱安定剤としては、トリス（２，４‐ジ‐ｔ‐ブチルフェニル）フォスファイト、ビス［２，４‐ビス（１，１−ジメチルエチル）‐６‐メチルフェニル］エチルエステル亜リン酸、テトラキス（２，４‐ジ‐ｔ‐ブチルフェニル）［１，１‐ビフェニル］‐４，４´‐ジイルビスホスフォナイト、およびビス（２，４‐ジ‐ｔ‐ブチルフェニル）ペンタエリスリトールジフォスファイト等のリン系熱安定剤；８‐ヒドロキシ‐５，７‐ジ‐ｔ‐ブチル‐フラン‐２‐オンとｏ‐キシレンとの反応生成物等のラクトン系熱安定剤などを挙げることができる。なかでも本発明において熱安定剤を用いる場合は、リン系熱安定剤とラクトン系熱安定剤とを併用することが好ましい。
【０１２４】
さらに、上記酸化防止剤は、接着層に用いられる熱可塑性樹脂の酸化劣化を防止するものである。このような酸化防止剤としては、例えば、フェノール系、アミン系、イオウ系、リン系、およびラクトン系などの酸化防止剤を挙げることができる。
【０１２５】
これらの光安定化剤、紫外線吸収剤、熱安定剤および酸化防止剤は、それぞれ１種単独でも２種以上を組み合わせて用いることもできる。
【０１２６】
光安定化剤、紫外線吸収剤、熱安定剤および酸化防止剤の含有量は、その粒子形状、密度などにより異なるものではあるが、それぞれ接着層の材料中０．００１質量％〜５質量％の範囲内であることが好ましい。
【０１２７】
さらに、本発明に用いられる他の化合物としては上記以外に、架橋剤、分散剤、レベリング剤、可塑剤、消泡剤等を挙げることができる。
【０１２８】
（３）接着層
本発明に用いられる接着層の厚みは、接着層を構成する熱可塑性樹脂の種類に応じて、必要な接着力を発現できる範囲内であれば特に限定されないが、通常、５μｍ〜３００μｍの範囲内が好ましく、特に１０μｍ〜２００μｍの範囲内が好ましい。接着層の厚みが上記範囲よりも薄いと所望の接着力を得ることができない場合があり、また厚みが上記範囲よりも厚いと接着層により層間接着強度を十分に発現させるために過剰な加熱が必要となり、基材などへの熱ダメージが大きくなる場合があるからである。
【０１２９】
３．基材
次に、本発明に用いられる基材について説明する。本発明に用いられる基材は、本発明の耐熱基板付酸化物半導体電極の用途等に応じて、所望の透明性を有するものであれば特に限定されないが、通常、波長４００ｎｍ〜１０００ｎｍの光に対する透過率が、７８％以上であることが好ましく、８０％以上であることがより好ましい。上記基材の透過率が上記範囲よりも低いと、例えば、本発明の耐熱基板付酸化物半導体電極を用いて色素増感型太陽電池セルを作成した場合に発電効率が損なわれてしまう可能性があるからである。
【０１３０】
また、本発明に用いられる基材は、上記透明性を有するもののなかでも、耐熱性、耐候性、水蒸気、その他のガスバリア性に優れたものであることが好ましい。上記基材がガスバリア性を有することにより、例えば、本発明の耐熱基板付酸化物半導体電極を色素増感型太陽電池セルに用いた場合に、経時安定性を向上できるからである。なかでも本発明においては、酸素透過率が温度２３℃、湿度９０％の条件下において１ｃｃ／ｍ２／ｄａｙ・ａｔｍ以下、水蒸気透過率が温度３７．８℃、湿度１００％の条件下において１ｇ／ｍ２／ｄａｙ以下のガスバリア性を有する基材を用いることが好ましい。本発明においては、このようなガスバリア性を達成するために、任意の基材上にガスバリア層を設けたものを用いてもよい。
【０１３１】
上記ガスバリア性を具備する基材としては、石英ガラス、パイレックス（登録商標）、合成石英板等の可撓性のない透明なリジット材、エチレン・テトラフルオロエチレン共重合体フィルム、二軸延伸ポリエチレンテレフタレートフィルム、ポリエーテルサルフォン（ＰＥＳ）フィルム、ポリエーテルエーテルケトン（ＰＥＥＫ）フィルム、ポリエーテルイミド（ＰＥＩ）フィルム、ポリイミド（ＰＩ）フィルム、ポリエステルナフタレート（ＰＥＮ）、ポリカーボネート（ＰＣ）等の樹脂製フィルム基材を挙げることができる。
【０１３２】
本発明においては、上記基材のなかでも、樹脂製フィルム基材を用いることが好ましい。樹脂製フィルム基材は、加工性に優れているため、他のデバイスとの組合せが容易であり、用途の幅を広げることができるからである。また、樹脂製フィルム基材を用いることにより、製造コストの削減にも寄与することができるからである。また本発明における基材は、一種類のみを単独で用いても良く、また、２種以上を積層して用いても良い。本発明においては、基材として二軸延伸ポリエチレンテレフタレートフィルム（ＰＥＴ）、ポリエステルナフタレート（ＰＥＮ）、ポリカーボネート（ＰＣ）を用いることが特に好ましい。
【０１３３】
本発明に用いられる基材の厚みは、本発明の耐熱基板付酸化物半導体電極の用途等に応じて、所望の自己支持性を有する範囲内であれば特に限定されない。本発明においては、通常、５０μｍ〜２０００μｍの範囲内であることが好ましく、特に７５μｍ〜１８００μｍの範囲内であることが好ましく、なかでも１００μｍ〜１５００μｍの範囲内であることが好ましい。上記基材の厚みが上記範囲より薄いと、必要な自己支持性を確保できない場合があり、また厚みが上記範囲よりも厚いと、加工適性を損なってしまう可能性があるからである。
【０１３４】
４．耐熱基板付酸化物半導体電極
本発明の耐熱基板付酸化物半導体電極は、色素増感型光充電キャパシタ用電極の作製、エレクトロクロミックディスプレイ用電極の作製、汚染物質分解基板の作製、および色素増感型太陽電池用基材の作製等に用いることができるが、なかでも色素増感型太陽電池用基材の作製に好適に用いることができる。
【０１３５】
５．耐熱基板付酸化物半導体電極の製造方法
本発明の耐熱基板付酸化物半導体電極の製造方法は、後述する「Ｃ．酸化物半導体電極」の項に記載した方法と同様の内容であるので、ここでの説明は省略する。
【０１３６】
Ｃ．酸化物半導体電極
次に、本発明の酸化物半導体電極について説明する。本発明の酸化物半導体電極は、基材と、上記基材上に形成され、熱可塑性樹脂からなる接着層と、上記接着層上に形成され、金属酸化物からなる第１透明電極層と、上記第１透明電極層上に形成され、金属酸化物半導体微粒子を含む酸化物半導体層および、上記酸化物半導体層上に形成され、密着用微粒子および応力緩和用微粒子を含む介在層からなる多孔質層と、を有することを特徴とするものである。
【０１３７】
次に、本発明の酸化物半導体電極を図を参照して説明する。図４は本発明の酸化物半導体電極の一例を示す概略図である。図４に例示するように、本発明の酸化物半導体電極３０は、基材７と、上記基材７上に形成され、熱可塑性樹脂からなる接着層６と、上記接着層６上に形成され、金属酸化物からなる第１透明電極層５と、上記第１透明電極層５上に形成され、金属酸化物半導体微粒子を含む酸化物半導体層３および、上記酸化物半導体層３上に形成され、密着用微粒子および応力緩和用微粒子を含む介在層２からなる多孔質層４と、を有するものである。
【０１３８】
本発明によれば、上記介在層が密着用微粒子および応力緩和用微粒子を含むことにより、品質面およびコスト面において有利な酸化物半導体電極を得ることができる。
【０１３９】
本発明の酸化物半導体電極は、基材と、接着層と、第１透明電極層と、多孔質層と、を有するものである。
このような酸化物半導体電極に用いられる基材、および接着層については、上記「Ｂ．耐熱基板付酸化物半導体電極」の項に記載したものと同様のものを用いることができる。
また、本発明に用いられる第１透明電極層、および多孔質層については、上記「Ａ．酸化物半導体電極用積層体」の項に記載したものと同様のものを用いることができるため、ここでの記載は省略する。
【０１４０】
次に、本発明の酸化物半導体電極の製造方法について説明する。本発明の酸化物半導体電極の製造方法は、上述した本発明の酸化物半導体電極の各構成が密着性よく積層したものであれば、特に限定されるものではない。本発明においては、例えば、上述した酸化物半導体電極用積層体が有する第１透明電極層上に接着層および基材をこの順で積層する接着層および基材付与工程と、上記耐熱基板を上記多孔質層から剥離する耐熱基板剥離工程と、を有する方法により製造することができる。
【０１４１】
このような本発明の酸化物半導体電極の製造方法について図を参照しながら説明する。図５は本発明の酸化物半導体電極の製造方法の一例を示した工程図である。図５に例示するように本発明の酸化物半導体電極の製造方法は、上述した酸化物半導体電極用積層体１０が有する第１透明電極層５上に接着層６および基材７をこの順で積層する接着層および基材付与工程（図５（ａ））と、上記耐熱基板１を上記多孔質層４から剥離する耐熱基板剥離工程（図５（ｂ））と、を有する方法により製造することができる。
【０１４２】
本発明の酸化物半導体電極の製造方法は、接着層および基材付与工程、および耐熱基板剥離工程を有するものである。以下、このような各工程について詳細に説明する。
【０１４３】
１．接着層および基材付与工程 
まず、接着層および基材付与工程について説明する。本工程は、上述した酸化物半導体電極用積層体が有する第１透明電極層上に接着層および基材をこの順で積層し、耐熱基板付酸化物半導体電極とするものである。
【０１４４】
本工程に用いられる酸化物半導体電極用積層体は、上述した酸化物半導体電極用積層体である。上記酸化物半導体電極用積層体については、上記「Ａ．酸化物半導体電極用積層体」の項に記載した内容と同様であるので、ここでの説明は省略する。
【０１４５】
本工程に用いられる接着層は熱可塑性樹脂からなるものであるが、このような熱可塑性樹脂としては、上記「Ｂ．耐熱基板付酸化物半導体電極」の「２．接着層」の項に記載したものと同様のものを用いることができる。
また、本工程に用いられる基材としては、上記「Ｂ．耐熱基板付酸化物半導体電極」の「３．基材」の項に記載したものと同様のものを用いることができるため、ここでの説明は省略する。
【０１４６】
本工程において、接着層および基材を付与する方法としては、上述した酸化物半導体電極用積層体が有する第１透明電極層上に、上記接着層と上記基材とを密着性良く付与できる方法であれば特に限定されない。このような方法としては、予め基材上に熱可塑性樹脂からなる接着層を形成しておき、接着層を有する基材を、上記接着層と上記第１透明電極層とが接着するように配置した後、熱融着する方法（第一の方法）と、熱可塑性樹脂からなる熱溶融性フィルムを作製し、当該熱溶融性フィルムを介して、第１透明電極層と、基材とをラミネートする方法（第二の方法）と、熱可塑性樹脂を第１透明電極層と基材との間に直接流し込み熱溶着させる、押出ラミネーション法（第三の方法）とを挙げることができる。
【０１４７】
２．耐熱基板剥離工程
次に、本発明に用いられる耐熱基板剥離工程について説明する。本工程は、図５（ｂ）に示すように、耐熱基板付酸化物半導体電極２０の多孔質層４から、耐熱基板１を剥離し、酸化物半導体電極３０を作製する工程である。
【０１４８】
本工程において、耐熱基板付酸化物半導体電極から耐熱基板を剥離する方法は、特に限定されず、一般的な剥離方法を用いることができる。また本工程においては、耐熱基板を機械的研磨除去や、エッチングなどによる化学的除去により剥離することもできる。
【０１４９】
また上記耐熱基板剥離工程においては、上記多孔質層から耐熱基板を剥離することになるが、その際の剥離状態は、耐熱基板を耐熱基板と多孔質層との境界から層間剥離しても良く、また多孔質層を凝集破壊して剥離しても良い。また、多孔質層が、酸化物半導体層と介在層との２層からなる場合は、耐熱基板を介在層から剥離することになるが、この場合も同様に耐熱基板を耐熱基板と介在層との境界から層間剥離しても良く、また介在層を凝集破壊して剥離しても良い。
【０１５０】
３．その他工程
本発明の酸化物半導体電極の製造方法には、上記の工程以外に他の工程を含んでも良い。本発明に用いられる他の工程としては、多孔質層のパターニングを行う、パターニング工程と、多孔質層に色素増感剤を含有させる色素増感剤担持工程を挙げることができる。なお、色素増感剤担持工程により、本発明の酸化物半導体電極を、色素増感型太陽電池セルに用いられる色素増感型太陽電池用基材とすることができる。以下、これらの工程について説明する。
【０１５１】
（パターニング工程）
まず、本発明に用いられるパターニング工程について説明する。本発明におけるパターニング工程は、多孔質層のパターニングを実施する工程である。
【０１５２】
上記パターニング工程における多孔質層のパターニング方法は、多孔質層を所望のパターンに精度良くパターニングできる方法であれば特に限定されない。本発明に用いられるパターニング法としては、例えば、レーザースクライブ、ウェットエッチング、リフトオフ、ドライエッチング、メカニカルスクライブ等が挙げられ、なかでもレーザースクライブおよびメカニカルスクライブが好ましい。
【０１５３】
上記以外のパターニング方法としては、図６に示すように、任意の基材５１上にパターニングされた熱溶融性樹脂層５２を有するパターニング基材５０と、本発明の酸化物半導体電極３０とを、熱溶融性樹脂層５２と多孔質層４とが接するように熱融着した後、パターニング基材５０を剥離することにより、多孔質層をパターニングする例を挙げることができる。上記基材５１上へ、パターニングされた熱溶融性樹脂層を形成する方法は特に限定されず、例えば印刷法等の公知の方法を用いることができる。
【０１５４】
本発明の酸化物半導体電極を用いて色素増感型太陽電池セルを作製する場合、上記パターニング工程は、多孔質層が色素増感剤を含まない状態でパターニングを実施しても良く、また後述する色素増感剤担持工程の後、多孔質層が色素増感剤を含む状態でパターニングを実施しても良い。
【０１５５】
（色素増感剤担持工程）
次に、本発明に用いられる色素増感剤担持工程について説明する。本発明における色素増感剤担持工程は、上記多孔質層に色素増感剤を担持させる工程である。色素増感剤担持工程により、本発明の酸化物半導体電極を色素増感型太陽電池セルに用いられる色素増感型太陽電池用基材とすることができる。なお、本工程に用いられる色素増感剤は、上記「Ａ．酸化物半導体電極用積層体」の、「１．多孔質層」の項に記載したものと同様であるため、ここでの説明は省略する。
【０１５６】
本発明において、上記色素増感剤担持工程によって多孔質層に色素増感剤を担持させるタイミングは、上記接着層および基材付与工程前に実施してもよく、上記接着層および基材付与工程後、上記耐熱基板剥離工程前に実施してもよい。さらには、上記耐熱基板剥離工程後、上記パターニング工程前に実施してもよく、上記パターニング工程後に実施してもよい。
【０１５７】
上記色素増感剤担持工程において、多孔質層に色素増感剤を担持させる方法は、多孔質に含まれる金属酸化物半導体微粒子の表面に色素増感剤を吸着させることが可能な方法であれば特に限定はされない。例えば、色素増感剤の溶液に多孔質層を浸透させた後、乾燥させる方法や、色素増感剤の溶液を多孔質層に塗布し浸透させた後、乾燥させる方法等を挙げることができる。
【０１５８】
Ｄ．色素増感型太陽電池セル
本発明の色素増感型太陽電池セルは、上記多孔質層に含まれる上記金属酸化物半導体微粒子の表面に色素増感剤が吸着した、上述した酸化物半導体電極の多孔質層と、第２透明電極層および対向基材からなる対電極基材の第２透明電極層とが、酸化還元対を含む電解質層を介して、対向配置されていることを特徴とするものである。
【０１５９】
このような本発明の色素増感型太陽電池セルについて図を参照しながら説明する。図７は本発明の色素増感型太陽電池セルの一例を示す概略断面図である。図７に例示するように本発明の色素増感型太陽電池セル４０は、上記多孔質層４に含まれる上記金属酸化物半導体微粒子の表面に色素増感剤が吸着した、上記本発明の酸化物半導体電極３０の多孔質層４と、第２透明電極層４１および対向基材４２からなる対電極基材４３の第２透明電極層４１とが、酸化還元対を含む電解質層３１を介して、対向配置されているものである。
【０１６０】
本発明によれば、上述した酸化物半導体電極を用いることにより、品質面およびコスト面において有利な色素増感型太陽電池セルを得ることができる。
【０１６１】
本発明の色素増感型太陽電池セルは、酸化物半導体電極、対電極基材、および電解質層を有するものである。以下、このような各構成について詳細に説明する。
【０１６２】
１．酸化物半導体電極
本発明に用いられる酸化物半導体電極は、上記「Ｃ．酸化物半導体電極」の項に記載したものと同様の内容である。
また上記酸化物半導体電極の多孔質層に含まれる金属酸化物半導体微粒子に担持される色素増感剤は、上記「Ａ．酸化物半導体電極用積層体」の「１．多孔質層」項に記載したものと同様の内容であるので、ここでの説明は省略する。
【０１６３】
２．対電極基材
次に本発明における対電極基材について説明する。本発明における対電極基材は、第２透明電極層および対向基材からなるものである。
【０１６４】
（１）第２透明電極層
本発明における第２透明電極層は、上記「Ａ．酸化物半導体電極用積層体」の、「３．第１透明電極層」の項に記載したものと同様であるため、ここでの説明は省略する。
【０１６５】
（２）対向基材
本発明における対向基材は、上記「Ｂ．耐熱基板付酸化物半導体電極」の、「３．基材」の項に記載したものと同様であるため、ここでの説明は省略する。
【０１６６】
（３）対電極基材
本発明における対電極基材には必要に応じて、上記以外のその他の層を含んでも良い。本発明に用いられるその他の層としては、触媒層を挙げることができる。本発明においては、上記第２透明電極層上に触媒層を形成することにより、本発明の色素増感型太陽電池セルをより発電効率に優れたものにできる。このような触媒層の例としては、上記第２透明電極層上にＰｔを蒸着した態様を挙げることができるが、この限りではない。
【０１６７】
３．電解質層
次に、本発明における電解質層について説明する。本発明における電解質層は、酸化還元対を含むことを特徴とするものである。
【０１６８】
（１）酸化還元対
本発明における電解質層に用いられる酸化還元対としては、一般的に電解質層において用いられているものであれば特に限定はされない。具体的には、ヨウ素およびヨウ化物の組合せ、臭素および臭化物の組合せであることが好ましい。例えば、ヨウ素およびヨウ化物の組合せとしては、ＬｉＩ、ＮａＩ、ＫＩ、ＣａＩ２等の金属ヨウ化物と、Ｉ２との組合せを挙げることができる。さらに、臭素および臭化物の組み合わせとしては、ＬｉＢｒ、ＮａＢｒ、ＫＢｒ、ＣａＢｒ２等の金属臭化物と、Ｂｒ２との組合せを挙げることができる。
【０１６９】
（２）その他の化合物
本発明における電解質層には、上記酸化還元対以外のその他の化合物として、架橋剤、光重合開始剤、増粘剤、常温融解塩等の添加剤を含有していても良い。
【０１７０】
（３）電解質層
本発明における電解質層は、ゲル状、固体状または液体状のいずれの形態からなる電解質層であってもよい。電解質層をゲル状とした場合には、物理ゲルと化学ゲルのいずれであってもよい。ここで、物理ゲルは物理的な相互作用によって室温付近でゲル化しているものであり、化学ゲルは架橋反応などにより化学結合でゲルを形成しているものである。
また、電解質層を液体状とした場合には、例えば、アセトニトリル、メトキシアセトニトリル、炭酸プロピレンなどを溶媒とし、酸化還元対を含んだものや、同じくイミダゾリウム塩をカチオンとするイオン性液体を溶媒とすることができる。
さらに、電解質層を固体状とした場合には、酸化還元対を含まずにそれ自身が正孔輸送剤として機能するものであればよく、例えばＣｕＩ、ポリピロール、ポリチオフェンなどを含む正孔輸送剤であってもよい。
【０１７１】
４．色素増感型太陽電池セル
本発明の色素増感型太陽電池セルは、上記多孔質に含まれる密着用微粒子および応力緩和用微粒子の表面に色素増感剤が吸着したものであってもよい。本発明の色素増感型太陽電池セルの光電変換をより高いものとすることができるからである。
【０１７２】
５．色素増感型太陽電池セルの作製方法
次に本発明の色素増感型太陽電池セルの製造方法について説明する。本発明の色素増感型太陽電池セルは、上述した酸化物半導体電極が有する多孔質層と、上記対電極基材が有する第２電極基材との間に電解質層を形成することにより作製する。
【０１７３】
本発明において、上述した酸化物半導体電極が有する多孔質層と、上記対電極基材が有する第２電極基材との間に電解質層を形成する方法としては、各層を厚み精度良く形成できる方法であれば特に限定されない。このような方法としては、上記多孔質層上に電解質層を形成した後、電解質層上に第２透明電極層を形成する方法（第１の方法）と、上記多孔質層と対向して第２透明電極層を形成した後、多孔質層と第２透明電極層との間に電解質層を形成する方法（第２の方法）を挙げることができる。
【０１７４】
本発明においては、上記第１の方法として、電解質層形成用組成物を上記多孔質層上に塗布し、乾燥させることにより電解質層を形成した後に、対電極基材を付与する塗布法が好ましい。
また第２の方法としては、上記多孔質層と、対電極基材が有する第２透明電極層とが対向するように所定の間隙を有して配置させ、その間隙に、電解質層形成用組成物を注入することにより、電解質層を形成する注入法が好ましい。以下、このような塗布法および注入法について説明する。
【０１７５】
（１）塗布法
まず、電解質層形成用組成物を、上述した酸化物半導体電極が有する多孔質層上に塗布し、乾燥させることにより電解質層を形成した後に、対電極基材を付与する塗布法について説明する。このような方法により、主に固体状の電解質層を形成することができる。
【０１７６】
このような塗布法において、多孔質層形成用組成物の塗布方法としては、公知の塗布法を用いることができ、具体的には、ダイコート、グラビアコート、グラビアリバースコート、ロールコート、リバースロールコート、バーコート、ブレードコート、ナイフコート、エアナイフコート、スロットダイコート、スライドダイコート、ディップコート、マイクロバーコート、マイクロバーリバースコートや、スクリーン印刷（ロータリー方式）等を挙げることができる。
【０１７７】
また、塗布法により電解質層を形成する場合、電解質層を形成する電解質層形成用組成物としては、少なくとも酸化還元対および酸化還元対を保持する高分子化合物を有するものであれば特に限定はされない。
【０１７８】
（２）注入法
次に、上述した酸化物半導体電極が有する多孔質層と、対電極基材が有する第２透明電極層とが対向するように所定の間隙を有して配置させ、その間隙に、電解質層形成用組成物を注入することにより、電解質層を形成する注入法について説明する。
【０１７９】
上記注入法により電解質層を形成する場合、電解質層を形成する電解質層形成用組成物としては、少なくとも酸化還元対を有するものであれば特に限定はされないが、形成される電解質層をゲル状とする場合には、さらに、ゲル化剤が含有されたものとする。例えば、物理ゲルの場合は、ゲル化剤としてポリアクリロニトリル、ポリメタクリレート等を挙げることができる。また、化学ゲルの場合は、アクリル酸エステル系、メタクリル酸エステル系等を挙げることができる。
【０１８０】
上記多孔質層と、対電極基材が有する第２透明電極層との間隙に電解質層形成用組成物を注入する方法としては、特に限定はされないが、例えば、毛細管現象を利用して注入させる方法や、上記多孔質層と、上記第２電極との間隙を真空状態にし、電解質層形成用組成物を接触させた状態で大気圧に開放することで注入する方法などを挙げることができる。
【０１８１】
また、注入法により、電解質層形成用組成物を注入した後、例えば、温度調整、紫外線照射または電子線照射等を行い、二次元または三次元の架橋反応を生じさせることによりゲル状さらには固体状の電解質層を形成することができる。
【０１８２】
なお、本発明において、対向基材上に第２透明電極層を形成する方法は特に限定されず、一般的な方法を用いることができる。
【０１８３】
Ｅ．色素増感型太陽電池モジュール
次に、本発明の色素増感型太陽電池モジュールについて説明する。本発明の色素増感型太陽電池モジュールは、上記色素増感型太陽電池セルが用いられたことを特徴とするものである。
【０１８４】
このような本発明の色素増感型太陽電池モジュールを図を参照して説明する。図８は、本発明の色素増感型太陽電池モジュールの一例を示す概略断面図である。図８に示すように、本発明の色素増感型太陽電池モジュール６０は、上記色素増感型太陽電池セル４０と、各々の色素増感型太陽電池セル４０に含まれる電解質層３１を封止する封止部６１と、第１透明電極層５および第２透明電極層４１を直列に接続する導電性接着層６２とを有するものである。
なお、図８においては、上記色素増感型太陽電池モジュールが、上記色素増感型太陽電池セルを複数有するものについて例示したが、上記色素増感型太陽電池セルを１つだけ有するものであっても良い。
【０１８５】
本発明によれば、品質面およびコスト面において有利な色素増感型太陽電池セルが用いられることにより、品質面およびコスト面において有利なものとすることができる。
【０１８６】
本発明の色素増感型太陽電池モジュールは、上記色素増感型太陽電池セルが用いられたものである。以下、本発明の色素増感型太陽電池モジュールについて説明する。
【０１８７】
本発明の色素増感型太陽電池モジュールが、複数の色素増感型太陽電池セルを有する場合、各々の色素増感型太陽電池セルは、直列に接続されたものであっても良く、並列に接続されたものであっても良い。
また、各々の色素増感型太陽電池セルは、上記基材および対向基材を共有するものであっても良く、個別に有するものであっても良い。本発明においては、なかでも、上記基材および対向基材を共有するものであることが好ましい。本発明の色素増感型太陽電池モジュールを、機械強度に優れたものとすることができるからである。
【０１８８】
なお、上記色素増感型太陽電池セルの各構成については、上記「Ｄ．色素増感型太陽電池セル」の項に記載したものと同様の内容とすることができる。
【０１８９】
本発明の色素増感型太陽電池モジュールは、必要に応じて、電解質層の周囲に設けられ、電解質層を封止する機能を有する封止部や、上記色素増感型太陽電池セルが有する透明電極間を接続する導電接着部や、上記色素増感型太陽電池セルの酸化物半導体電極および対電極基材の厚みを一定にするスペーサを有するものであっても良い。ここで、上記封止部、導電接着部およびスペーサとしては、色素増感型太陽電池モジュールの製造に一般的に使用されているものを用いることができる。
【０１９０】
また、本発明の色素増感型太陽電池モジュールの製造方法としては、色素増感型太陽電池セルを所定の位置に配置することができる方法であれば特に限定されるものではなく、公知の方法を用いることができる。
【０１９１】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【０１９２】
以下、実施例を用いて、本発明をさらに具体的に説明する。
【０１９３】
［実施例１］
１．多孔質層の形成
（１）介在層形成層の形成
密着用微粒子として粒径２０ｎｍのＴｉＯ２微粒子（日本アエロジル）２．５質量％および応力緩和用微粒子として粒径５００ｎｍのＴｉＯ２微粒子（昭和電工）１２．７質量％と、エチルセルロース（日新化成）１０．６質量％と、ターピネオール７４．２質量％とを混合し、介在層形成用塗工液とした。
上記介在層形成用塗工液を耐熱基板として用意したガラス基板（厚み１ｍｍ）上にスクリーン印刷法により、塗工した後、１２０℃において１０分で乾燥させ、介在層形成用層を形成した。
【０１９４】
（２）酸化物半導体層形成層の形成
次いで、酸化物半導体層形成用塗工液として、Ｓｏｌａｒｏｎｉｘ  ＳＡ社製Ｔｉ  Ｎａｎｏｘｉｄｅ  Ｔ／ＳＰを、介在層形成用層が形成されたガラス基板上にスクリーン印刷法にて積層した。室温下にて２０分放置の後１００℃、３０分間乾燥させ、酸化物半導体層形成用層を形成した。
【０１９５】
（３）多孔質層の形成
次いで、耐熱基板上に形成された上記介在層形成用層および酸化物半導体層形成用層を、電気マッフル炉（デンケン社製Ｐ９０）を用い５００℃、３０分間、大気圧雰囲気下にて焼成した。これにより、多孔質体として形成された介在層および酸化物半導体層を得た。
この焼成時において、介在層および酸化物半導体層の間でクラックが発生することはなかった。
【０１９６】
２．第１透明電極層の形成
その後、エタノールに塩化インジウム０．１ｍｏｌ／ｌ、塩化スズ０．００５ｍｏｌ／ｌを溶解した塗工液を用意し、上記焼成を行ったガラス基板を、酸化物半導体層を上向きにし、ホットプレート（４００℃）上へ設置し、この加熱された酸化物半導体層上に、上述の塗工液を超音波噴霧器により噴霧し、第１透明電極層である厚さ５００ｎｍのＩＴＯ膜を形成し、酸化物半導体電極用積層体を得た。
【０１９７】
３．接着層および基材の付与
基材として用意したＰＥＴフィルム（東洋紡Ｅ５１００、厚さ１２５μｍ）上にヒートシール剤（東洋紡  ＭＤ１９８５）を塗布、風乾させた。上記基材のヒートシール剤と上記酸化物半導体電極用積層体の第１透明電極層であるＩＴＯ膜とを接触させ、１２０℃でラミネートすることで耐熱基板付酸化物半導体電極を得た。
【０１９８】
４．耐熱基板の剥離
次いで、耐熱基板を剥離することでＩＴＯ膜、酸化物半導体層、および介在層を基材へと転写し、酸化物半導体層電極を得た。
【０１９９】
５．色素増感型太陽電池用基材の作製
次いで、色素増感剤としてルテニウム錯体（小島化学株式会社ＲｕＬ2（ＮＣＳ）2）を無水エタノール溶液に濃度３×１０−４ｍｏｌ／ｌとなるように溶解させ、吸着用色素溶液を作製し、上記酸化物半導体電極を浸漬することにより介在層および酸化物半導体層に色素増感剤を担持させた、色素増感型太陽電池用基材を作製した。
【０２００】
６．色素増感型太陽電池セルの作製
メトキシアセトニトリルを溶媒とし、濃度０．１ｍｏｌ／ｌのヨウ化リチウム、濃度０．０５ｍｏｌ／ｌのヨウ素、濃度０．３ｍｏｌ／ｌのジメチルプロピルイミダゾリウムアイオダイド、濃度０．５ｍｏｌ／ｌのターシャリーブチルピリジンを溶解させたものを電解質層形成用組成物とした。
【０２０１】
上記色素増感型太陽電池用基材を１ｃｍ×１ｃｍにトリミングした後、対向基材を厚さ２０μｍのサーリンによって貼り合せ、その間に電解質層形成用組成物を含浸させ、色素増感型太陽電池セルを作製した。対向基材としては、膜厚１５０ｎｍを有し、表面抵抗７Ω／□である、ＩＴＯスパッタ層を有する対向フィルム基材上に膜厚５０ｎｍの白金膜をスパッタリングにて付与したものを用いた。
【０２０２】
７．評価
作製した色素増感型太陽電池セルの評価は、ＡＭ１．５、擬似太陽光（入射光強度１００ｍＷ／ｃｍ２）を光源として、色素増感剤を吸着させた多孔質層を有する色素増感型太陽電池用基板側から入射させ、ソースメジャーユニット（ケースレー２４００型）にて電圧印加により電流電圧特性を測定した。その結果、短絡電流１５．２ｍＡ／ｃｍ２、開放電圧７１０ｍＶ、変換効率６．２％であった。
【０２０３】
［実施例２］
密着用微粒子として粒径２０ｎｍのＴｉＯ２微粒子（日本アエロジル）５．１質量％および応力緩和用微粒子として粒径５００ｎｍのＴｉＯ２微粒子（昭和電工）１０．１質量％と、エチルセルロース（日新化成）１０．６質量％と、ターピネオール７４．２質量％とを混合し、介在層形成用塗工液とした以外は、実施例１と同様にして色素増感型太陽電池セルを作製した。
また、得られた色素増感型太陽電池セルについて、実施例１と同様の評価を行ったところ、短絡電流１４．９ｍＡ／ｃｍ２、開放電圧７０７ｍＶ、変換効率６．０％であった。
【０２０４】
［実施例３］
密着用微粒子として粒径２０ｎｍのＴｉＯ２微粒子（日本アエロジル）１．６質量％および応力緩和用微粒子として粒径５００ｎｍのＴｉＯ２微粒子（昭和電工）１３．６質量％と、エチルセルロース（日新化成）１０．６質量％と、ターピネオール７４．２質量％とを混合し、介在層形成用塗工液とした以外は、実施例１と同様にして色素増感型太陽電池セルを作製した。
また、得られた色素増感型太陽電池セルについて、実施例１と同様の評価を行ったところ、短絡電流１５．６ｍＡ／ｃｍ２、開放電圧６９３ｍＶ、変換効率５．９％であった。
【０２０５】
［比較例１］
応力緩和用微粒子である粒径５００ｎｍ（昭和電工）１５．２質量％と、エチルセルロース（日新化成）１０．６質量％と、ターピネオール７４．２質量％とを混合し、密着用微粒子を添加せずに介在層形成用塗工液を作製し、上記介在層形成用塗工液を用いて、介在層形成用層を形成した以外は、実施例１と同様にして、酸化物半導体電極用積層体を作製した。
しかし、上記酸化物半導体電極用積層体を作製する際の焼成時に、酸化物半導体層にクラックが入り、剥離してしまい、次の工程に移行することができなかった。
【０２０６】
［比較例２］
密着用微粒子として粒径２０ｎｍのＴｉＯ２微粒子（日本アエロジル）１５．２質量％と、エチルセルロース（日新化成）１０．６質量％と、ターピネオール７４．２質量％とを混合し、応力緩和用微粒子を添加せずに介在層形成用塗工液を作製し、上記介在層形成用塗工液を用いて、介在層形成用層を形成した以外は、実施例１と同様にして、耐熱基板付酸化物半導体電極を作製した。
しかし、上記耐熱基板付酸化物半導体電極において、酸化物半導体層と、耐熱基板とが強く密着しており、耐熱基板を剥離することができず、ＩＴＯ膜、酸化物半導体層、および介在層を基材へと転写することができなかった。
【図面の簡単な説明】
【０２０７】
【図１】本発明の酸化物半導体電極用積層体の一例を示す概略断面図である。
【図２】本発明の酸化物半導体電極用積層体の製造方法の一例を示す工程図である。
【図３】本発明の耐熱基板付酸化物半導体電極の一例を示す概略断面図である。
【図４】本発明の酸化物半導体電極用の一例を示す概略断面図である。
【図５】本発明の酸化物半導体電極用の製造方法の一例を示す工程図である。
【図６】本発明における多孔質層のパターニング工程の一例を示す工程図である。
【図７】本発明の色素増感型太陽電池セルの一例を示す概略断面図である。
【図８】本発明の色素増感型太陽電池モジュールの一例を示す概略断面図である。
【符号の説明】
【０２０８】
１  …  耐熱基板
２  …  介在層
３  …  酸化物半導体層
４  …  多孔質層
５  …  第１透明電極層
６  …  接着層
７  …  基材
１０  …  酸化物半導体電極用積層体
２０  …  耐熱基板付酸化物半導体電極
３０  …  酸化物半導体電極
３１  …  電解質層
４０  …  色素増感型太陽電池セル
４１  …  第２透明電極層
４２  …  対向基材
４３  …  対電極基材
５０  …  パターニング基材
５１  …  基材
５２  …  熱溶融性樹脂層
６０  …  色素増感型太陽電池モジュール
【図１】
2008243425.tif 000003
【図２】
2008243425.tif 000004
【図３】
2008243425.tif 000005
【図４】
2008243425.tif 000006
【図５】
2008243425.tif 000007
【図６】
2008243425.tif 000008
【図７】
2008243425.tif 000009
【図８】
2008243425.tif 000010